(57)【特許請求の範囲】
【請求項１】
脂肪酸類を含有してなるアウトガスの低減シートにおいて、ラウリン酸、ミリスチン酸、ステアリン酸、オレイン酸、ベヘニン酸、パルミチン酸、大豆油、ヤシ油、パーム油、オリーブ油、アマニ油、綿実油、ナタネ油、キリ油、ヒマシ油、牛脂、スクワラン、ラノリン、及び硬化油から選ばれる一種又は二種以上の脂肪酸類を、シートに塗布あるいはしみ込ませることにより含有してなることを特徴とするアウトガスの低減シート。
【請求項２】
前記シートが、紙製、繊維製、又はスポンジ製のシートであることを特徴とする請求項１記載のアウトガスの低減シート。
【請求項３】
前記シートが複数層で構成されたシートであることを特徴とする請求項１又は２記載のアウトガスの低減シート。
【請求項４】
請求項１〜３のうちの１項記載のアウトガスの低減シートをコンクリート表面に設けることを特徴とするアウトガスの低減方法。
【請求項５】
前記アウトガスの低減シートのコンクリートとの非合面が、非通気性フィルムで加工されていることを特徴とする請求項４記載のアウトガスの低減方法。
【発明の詳細な説明】
【０００１】
【発明の属する技術分野】
本発明は、主に、建築業界において利用されるアウトガスの低減シート及びそれを用いたアウトガスの低減方法に関する。
【０００２】
【従来の技術とその課題】
近年、コンクリートから発生するアウトガスが問題視されている。
一般に、アウトガスとしては、例えば、ホルムアルデヒド、揮発性有機化合物(ＶＯＣ)、アンモニアガス、及び亜硫酸ガスなどが挙げられ、コンクリートに由来するアウトガスは主にアンモニアガスである。
【０００３】
アンモニアガスは、人体に影響を及ぼさないような非常に希薄な濃度であっても、文化財や電子機器に害を及ぼすため問題視されている。
例えば、汚染許容濃度で比較すると、人間に対する許容濃度は25,000ppbであるのに対して、電子機器に対する許容濃度は10〜50ppbである。
また、文化庁では、重要文化財や貴重な芸術品を展示・収蔵する美術館等に対して、アンモニア濃度を数十ppb以下に抑えるように指導している。
これは人間の健康を害しない濃度であっても電子機器の信頼性や文化財の価値を損なうのに充分であることを示している。
即ち、アンモニアガスは、シリコンウェーハや液晶基盤の表面に付着して電気特性を変化させたり、製造プロセスで使用する薬品の化学反応を阻害するなどして、製品の歩留まりを低下させる。
また、文化財の保存面でも絵画に含まれる亜麻仁油と反応して変色したりし、美術品の価値を損なうのである。
【０００４】
最近では、電子機器の信頼性や文化財の価値を損なわない低アウトガス性コンクリートの開発が強く求められている。
【０００５】
従来、コンクリートから発生するアウトガスの低減方法としては、活性炭もしくはゼオライトを含有するシート状の吸着部材をコンクリート表面に設ける方法、アウトガス吸着剤とアウトガス分解光触媒とを含む抑制部材をコンクリート表面に貼付または塗布する方法、及びアナターゼ型酸化チタンを含むアウトガスシール性シートをコンクリート表面に貼付する方法等が提案されている(特開平07−102659号公報、特開平11−043643号公報、及び特開平11−217930号公報)。
しかしながら、活性炭やゼオライトではアンモニアの吸着能が充分でなく、また、光触媒は光度が小さい建物の内側では充分な効果が得られないという課題があった。
【０００６】
本発明者は、前記課題を解決すべく、種々努力を重ねた結果、特定の化合物を含有するシートをコンクリート表面に設けることによって、また、そのシートにさらに工夫をこらすことによって、アウトガスの発生を著しく低減できることを知見し本発明を完成するに至った。
【０００７】
【課題を解決するための手段】
即ち、本発明は、脂肪酸類を含有してなるアウトガスの低減シートにおいて、ラウリン酸、ミリスチン酸、ステアリン酸、オレイン酸、ベヘニン酸、パルミチン酸、大豆油、ヤシ油、パーム油、オリーブ油、アマニ油、綿実油、ナタネ油、キリ油、ヒマシ油、牛脂、スクワラン、ラノリン、及び硬化油から選ばれる一種又は二種以上の脂肪酸類を、シートに塗布あるいはしみ込ませることにより含有してなることを特徴とするアウトガスの低減シートであり、シートが、紙製、繊維製、又はスポンジ製のシートである該アウトガスの低減シートであり、シートが複数層で構成されたシートである該アウトガスの低減シートであり、該アウトガスの低減シートをコンクリート表面に設けるアウトガスの低減方法であり、該アウトガスの低減シートのコンクリートとの非合面が、非通気性フィルムで加工されている該アウトガスの低減方法である。
【０００８】
【発明の実施の形態】
以下、本発明をさらに詳しく説明する。
【０００９】
脂肪酸類とは、一般に、RCOOH(Rは飽和又は不飽和の炭化水素)で表される化合物を総称するものであり、本発明では、ラウリン酸、ミリスチン酸、ステアリン酸、オレイン酸、ベヘニン酸、及びパルミチン酸から選ばれるものを使用する。
さらに、本発明では、脂肪酸類として、脂肪酸類を含有する天然油脂も使用可能であり、大豆油、ヤシ油、パーム油、オリーブ油、アマニ油、綿実油、ナタネ油、キリ油、ヒマシ油、牛脂、スクワラン、ラノリン、及び硬化油から選ばれるものを使用する。
本発明ではこれらのうちの一種又は二種以上が使用可能である。
【００１０】
本発明で使用するアウトガスの低減シート(以下、単にシートという)の材質としては、紙、繊維、又はスポンジが挙げられ、その具体例としては、例えば、紙としては、和紙、中性紙、再生紙、及びダンボール紙等が挙げられ、繊維としては、例えば、綿繊維、麻繊維、絹繊維、合成繊維、及び炭素繊維等が挙げられる。
本発明ではこれらのうちの一種又は二種以上を使用することができるが、アウトガス低減効果の面から、また、経済性の面から、紙なら和紙が、また、繊維なら綿繊維や合成繊維が好ましい。
また、シートは複数層で構成されたものが本発明の効果が顕著となるので好ましい。この際、シートのすべてが、あるいは一部が脂肪酸類を含有していればよい。
【００１１】
本発明で使用するシートは脂肪酸類を含有するものである。
脂肪酸類は常温で液状のものが多く、また、常温で固形状であっても加温することによって容易に液状化できるので、シートに塗布あるいはしみ込ませることが可能である。
シート中の脂肪酸の含有量は、シート１m2当たり、10〜1,000ｇが好ましく、100〜500ｇがより好ましい。
【００１２】
本発明では、アンモニアが空気中へ放出されるのを防止し、同時に脂肪酸との反応が効率良く進行するという、アウトガス低減効果が大きいことから、シートのコンクリートとの非合面が、非通気性フィルムで、例えば、ヒートシールされたり、縫い合わせたり、安全ピンで止めるなどされていることが好ましい。
【００１３】
ここで言う非通気性フィルムとは、特に限定されるものではなく、気体の透過を困難にするフィルムを総称するものである。その具体例としては、例えば、塩化ビニル、ポリプロピレン、ポリエチレン、及びポリスチレンなどが挙げられる。
【００１４】
本発明のシートにおいて、紙や繊維と、非通気性フィルムとは、全面が接着されていてもよく、部分的に接着されていてもよく、縫い合わせることも可能である。
【００１５】
本発明のシートは、コンクリート硬化後、直ちに設置することが可能である。
【００１６】
またその設置期間については特に限定されるものではないが、通常、１週間〜10年程度であり、３ヶ月〜２年程度が好ましい。１週間未満では、その後もアウトガスの発生がかなり見込まれ、10年を超えてもさらなる効果の増進が期待できない。なお、本発明のシートを永久的に設置しても何ら差し支えはない。
【００１７】
【実施例】
以下、実験例により本発明を詳細に説明する。
【００１８】
実験例１
単位セメント量330kg/m3、単位細骨材量738kg/m3、単位粗骨材量1,026kg/m3、単位水量180kg/m3、及び空気量4.5％のコンクリートを調製し、高さ１ｍ、長さ１ｍ、厚さ30cmの壁を打設後、２日で型枠を脱型し、高さ×長さ×奥行き＝２ｍ×２ｍ×２ｍの大型チャンバー内に入れ、ただちにシートの効果を確認した。
即ち、表１に示す脂肪酸類を１ｍ3あたり200ｇしみ込ませた和紙をコンクリート表面に設置し、アンモニアの発生量を４ヶ月にわたって測定した。その積載結果を表１に併記する。
ただし、シートはコンクリート材齢３ヶ月まで設置した後取り除いた。
比較のために、シートを設置しなかった場合も同様に行った。結果を表１に併記する。
【００１９】
＜使用材料＞
セメント  ：電気化学工業社製普通ポルトランドセメント、比重3.15、ブレーン比表面積値3,200cm2/g
細骨材    ：新潟県姫川産、比重2.62
粗骨材    ：新潟県姫川産、比重2.64
脂肪酸類Ａ：ステアリン酸、市販品
脂肪酸類Ｂ：オレイン酸、市販品
脂肪酸類Ｃ：ラウリン酸、市販品
脂肪酸類Ｄ：ヤシ油、市販品
脂肪酸類Ｅ：パーム油、市販品
脂肪酸類Ｆ：牛脂、市販品
脂肪酸類Ｇ：アマニ油、市販品
脂肪酸類Ｈ：脂肪酸類Ａと脂肪酸類Ｄの等量混合物
脂肪酸類Ｉ：脂肪酸類Ａ、脂肪酸類Ｄ、及び脂肪酸類Ｇの等量混合物
水        ：水道水
【００２０】
＜測定方法＞
積算アンモニアガス発生量：チャンバー内に空気流量５リットル/分で空気を吹き込み(換気回数は３回/時間)、空気吹き出し口から出てくる空気中のアンモニアを、導電率0.1mS/ｍ以下の純水に吸収させ、インドフェノール法にて定量し積算。
なお、測定頻度は３日に１回とし、チャンバー内の温度は20±3℃、湿度は60±3％に制御した。
【００２１】
【表１】
0003759894.tif 000002
【００２２】
実験例２
脂肪酸類Ｇを使用し、表２に示すシートを用いたこと以外は実験例１と同様に行った。結果を表２に併記する。
【００２３】
【表２】
0003759894.tif 000003
【００２４】
実験例３
脂肪酸類Ｇを使用し、表３に示す層数の和紙のシートの用いたこと以外は実験例１と同様に行った。結果を表３に併記する。
【００２５】
【表３】
0003759894.tif 000004
【００２６】
実験例４
脂肪酸類Ｇを使用し、シートの層数を１としシートのコンクリートとの非合面を非通気性フィルムで縫製加工したこと以外は実験例１と同様に行った。結果を表４に示す。
【００２７】
＜使用材料＞
非通気性フィルム：市販のポリエチレンフィルム
【００２８】
【表４】
0003759894.tif 000005
【００２９】
【発明の効果】
本発明のアウトガスの低減シートを用いることにより、コンクリートから発生するアウトガスを著しく低減できるなどの効果を奏する。